"一般式1:式中、R1、R2、R3、R4、R5、及びR6は、同一又は相異なって、それぞれ、水素原子、低級アルキル基又はハロゲン原子を示すか、或いは、R1とR2、及びR3とR4のいずれか一つの組み合わせ、又は両方の組み合わせは、互いに結合して、これらが結合する炭素原子と共に、芳香族環を形成してもよい。で表される1,4,5,8-アントラセンテトロン化合物を有効成分とする非水系二次電池用正極活物質。一般式1で表される化合物が、一般式2:式中、R5~R14は、同一又は相異なって、それぞれ、水素原子、低級アルキル基又はハロゲン原子である。で表される571214ペンタセンテトロン化合物である、請求項1に記載の非水系二次電池用正極活物質。3.請求項1又は2に記載の正極活物質を構成要素として含む非水系二次電池。4.固体電解質からなるセパレーターを構成要素として含む請求項3に記載の非水系二次電池。本発明は、上記した従来技術の現状に鑑みてなされたものであり、その主な目的は、環境負荷の小さい有機系化合物からなり、高いエネルギー密度と優れたサイクル特性を有する非水系二次電池用の正極活物質として有用な新規な材料を提供することである。本発明者は、上記した目的を達成すべく鋭意研究を重ねてきた。その結果、分子量が大きく、重量あたりの反応サイトが多い1,4,5,8-アントラセンテトロン誘導体に着目して実験を重ねた結果、該誘導体は、4電子反応に由来すると思われる高い放電容量を有し、且つ良好なサイクル特性を有することを見出し、ここに本発明を完成するに至った。即ち、本発明は、下記の非水系二次電池用正極活物質及び非水系二次電池を提供するものである。1.一般式1:式中、R1、R2、R3、R4、R5、及びR6は、同一又は相異なって、それぞれ、水素原子、低級アルキル基又はハロゲン原子を示すか、或いは、R1とR2、及びR3とR4のいずれか一つの組み合わせ、又は両方の組み合わせは、互いに結合して、これらが結合する炭素原子と共に、置換基を有することのある芳香族環を形成してもよい。で表される1,4,5,8-アントラセンテトロン化合物を有効成分とする非水系二次電池用正極活物質。2.一般式1で表される化合物が、一般式2:式中、R5~R14は、同一又は相異なって、それぞれ、水素原子、低級アルキル基又はハロゲン原子である。で表される571214ペンタセンテトロン化合物である、上記項1に記載の非水系二次電池用正極活物質。3.上記項1又は2に記載の正極活物質を構成要素として含む非水系二次電池。4.固体電解質からなるセパレーターを構成要素として含む上記項3に記載の非水系二次電池。以下、本発明の非水系二次電池用正極活物質について詳細に説明する。本発明の非水系二次電池用正極活物質は、下記一般式1:式中、R1、R2、R3、R4、R5、及びR6は、同一又は相異なって、それぞれ、水素原子、低級アルキル基又はハロゲン原子を示すか、或いは、R1とR2、及びR3とR4のいずれか一つの組み合わせ、又は両方の組み合わせは、互いに結合して、これらが結合する炭素原子と共に、置換基を有することのある芳香族環を形成してもよい。で表される1,4,5,8-アントラセンテトロン化合物を有効成分とするものである。上記一般式1で表される1,4,5,8-アントラセンテトロン化合物は、分子量が大きく、かつ重量あたりの反応サイトが多い化合物であり、4電子反応に由来する高い放電容量を示し、サイクル特性も良好である。例えば、上記一般式1において、R1~R6が全て水素原子である1,4,5,8-アントラセンテトロンは、理論容量が450mAhgであり、既存のリチウム二次電池用正極材料であるコバルト酸リチウムの140mAhgに比べ、3倍以上の値である。上記一般式1において、アルキル基としては、メチル、エチル、イソプロピル、n-プロピル、t-ブチル、sec-ブチル、n-ブチル、イソブチル、n-ペンチルなどの炭素数1~5程度の直鎖状又は分岐鎖状の低級アルキル基が好ましい。また、ハロゲン原子としては、フッ素、塩素、臭素などが好ましい。また、R1とR2、及びR3とR4のいずれか一つの組み合わせ、又は両方の組み合わせが互いに結合して、これらが結合する炭素原子と共に形成される、置換基を有することのある芳香族環としては、置換基を有することのあるフェニル基などを例示できる。この場合、芳香族環の置換基の具体例としては、低級アルキル基、ハロゲン原子などを例示できる。これらの置換基の置換位置及び置換数は任意である。これらの低級アルキル基及びハロゲン原子の具体例は、上記したR1~R6で表される低級アルキル基及びハロゲン原子と同様である。R1とR2、及びR3とR4の両方の組み合わせが互いに結合して、これらが結合する炭素原子と共に、置換基を有することのある芳香族環が形成された化合物の内で、置換基を有することのあるフェニル環が形成された化合物の例としては、下記一般式2で表される571214ペンタセンテトロン化合物を例示できる。上記一般式2において、R5~R14は、同一又は相異なって、それぞれ、水素原子、低級アルキル基又はハロゲン原子である。これらの内で、低級アルキル基又はハロゲン原子の具体例は、上記一般式1におけるR1~R6で表される低級アルキル基及びハロゲン原子と同様である。特に、上記一般式2で表される化合物は、充放電中に電解液中への溶出が少なく、優れたサイクル特性を有する材料である。これは、一般式2で表される化合物は、π共役系が発達しており、分子間に働くππ相互作用が強いために、有機溶媒への溶解度が低く、充放電に伴う有機電解液への溶出が抑えられていることが主要な要因と考えられる。上記した一般式1で表される1,4,5,8-アントラセンテトロン化合物は、公知化合物又はこれに類似するものであり、例えば、対応するベンゾシクロブテノール誘導体を原料として、JEAlmlofMWFeyereisenTHJozefiakLLMillerJAmChemSoc1990112pp12061214、RMCoryCLMcPhailAJDikmansTetrahedLett199334pp75337536などに記載されている方法に従って得ることができる。また、上記した571214ペンタセンテトロンは、ベンゾシクロブテノール誘導体を原料として、IBaxterDWCameronRBTitmanJChemSocC1971pp12531256に記載されている方法に従って得ることができ、また、市販品として容易に入手できる化合物である。上記した一般式1で表される1,4,5,8-アントラセンテトロン化合物を正極活物質とする非水系二次電池は、公知の手法により製造することができる。例えば、リチウムイオン二次電池について説明すると、該1,4,5,8-アントラセンテトロン化合物を正極活物質として使用し、負極活物質として、公知の材料である金属リチウム、リチウムをドープした炭素系材料などを使用し、電解液としては、例えば、エチレンカーボネート:EC、ジメチルカーボネートDMCなどの溶媒に過塩素酸リチウム:LiClO4、六フッ化リン酸リチウム:LiPF6などのリチウム塩を溶解させた公知の電解液を使用し、さらにその他の公知の電池構成要素を使用して、常法に従ってリチウムイオン二次電池を組立てればよい。このような構造を有する非水系二次電池において、セパレーターとして固体電解質を用いることによって、電解液に溶解した正極活物質の負極への移動を抑制してサイクル特性が大きく向上させることができる。従って、一般式1で表される1,4,5,8-アントラセンテトロン化合物を正極活物質として用い、且つ、セパレーターとして固体電解質を用いることによって、十分な充放電容量を有し、且つサイクル特性が非常に良好な非水系二次電池を得ることができる。このような固体電解質としては、例えば、リチウムイオン二次電池では、リチウムイオンに対する良好な伝導性を有し、使用する電解液に対して安定であって、電解液に溶解した活物質の移動を防止できるものであれば、特に限定なく使用できる。その具体例としては、例えば、窒化リチウム、シリコン、チオリシコン、硫化物ガラス等のイオン伝導性セラミックスや、ポリエチレンオキシド等をベースとした高分子電解質等を挙げることができる。本発明の非水系二次電池用正極活物質の有効成分である、一般式1で表される1,4,5,8-アントラセンテトロン化合物は、4電子反応に由来する高い放電容量を有し、電解液中への溶出が少ないために、良好なサイクル特性を示す材料である。更に、該正極活物質は、重金属を含まない有機化合物からなるものであり、環境負荷の少ない材料である。このため、該1,4,5,8-アントラセンテトロン化合物を正極活物質として用いることによって、高い充放電容量を有し、サイクル特性が良好であり、且つ、環境負荷の低減された、優れた性能を有する非水系二次電池を作製することが可能となる。以下、実施例を挙げて本発明を更に詳細に説明する。実施例1正極活物質として5,7,12,14ペンタセンテトロン東京化成工業株を用い、これに導電助剤としてのアセチレンブラックと結着剤としてのPTFEを、活物質:導電助剤:結着剤重量比=4:5:1の割合で混合して、厚さ90μmのシートを作製し、アルミニウムメッシュ厚さ:110μmに圧着することによって、正極を作製した。これを正極材料として用い、負極材料としてリチウム箔、電解液としてリチウムビスペンタフルオロエタンスルホニルイミド/ダイグライム1.0mol/Lもしくはリチウムビスペンタフルオロエタンスルホニルイミド/テトラグライム2.8mol/L、セパレーターとしてガラスフィルターを用いて試験用コイン型電池を作製した。この電池について、30°Cの雰囲気下、20mA/gの電流密度で、1.5-3.0Vvs.Li/Liの電位範囲で充放電試験を行った。図1に初期放電曲線を示す。図1から明らかなように、この放電曲線は2.6Vvs.Li/Li、2.3Vvs.Li/Li及び1.8Vvs.Li/Liの電位に3つの平坦部位を有しており、多電子反応であることを反映している。また、初期放電容量は、315mAh/gであり、4電子反応を想定した理論容量の317mAh/gに近い値であり、通常のリチウムイオン電池の正極材料のコバルト酸リチウムの140mAh/gと比べると倍以上の高い放電容量を有するものであった。図2は、この電池の放電容量のサイクル変化を示すグラフである。図2には、5,7,12,14ペンタセンテトロンに代えて9,10-アントラキノンを正極活物質として用いた電池についてのサイクル特性も示す。図2から明らかなように、5,7,12,14ペンタセンテトロンを正極活物質とする電池は、充放電を繰り返した場合であっても容量低下が小さく、50サイクル後でも200mAh/g程度の容量を維持し、優れたサイクル特性を有するものであった。これに対して、9,10-アントラキノンを正極活物質とする電池は、サイクルの経過とともに放電容量が徐々に低下した。これは、5,7,12,14ペンタセンテトロンは、9,10-アントラキノンと比較してπ共役系が発達しており、分子間に働くππ相互作用が強く、有機溶媒への溶解度が低いため、充放電に伴う有機電解液への溶出が抑制されており、これによりサイクル特性が向上したものと考えられる。"